(57)【要約】  フィルタだけを使用する場合には実現可能でない高青色カット性能、高ＵＶカット、及び低黄色度間の最良妥協を実現するようにされた、有害青色光をカットするための選択フィルタと高域通過フィルタとの組み合わせ。
2019529996.tif 000002
【特許請求の範囲】
【請求項１】
４００〜４６０ｎｍ範囲内で選択された波長範囲内の青色光を少なくとも部分的に遮断する選択フィルタと、
ＵＶ光波長範囲内にその最大カットを有し、４００〜５００ｎｍ範囲内の青色光を部分的に遮断するハイパスフィルタと、を含む強化された紫外線及び青色光遮断能力を有する透明光学物品であって、
前記光学物品は、波長範囲３５０〜４１０ｎｍ内の各波長において、約４１０ｎｍ以下の波長を有する光の少なくとも６６％を遮断する、透明光学物品。
【請求項２】
前記選択フィルタは前記４００〜４６０ｎｍ波長範囲内の光を少なくとも部分的に吸収する吸収染料である、請求項１に記載の透明光学物品。
【請求項３】
前記吸収染料は、前記４１０〜４４０ｎｍ波長範囲内で選択された波長を中心とした吸収ピークを有し、４０ｎｍ以下の半値幅を呈示する、請求項２に記載の透明光学物品。
【請求項４】
前記吸収染料はポルフィン、ポルフィリン、ポルフィリン錯体又は誘導体である、請求項３に記載の透明光学物品。
【請求項５】
前記光学物品は、１〜１０ｐｐｍの範囲の濃度において前記ポリマー基材内に分散又は溶解された前記吸収染料を含むポリマー基材を含む、請求項２乃至４のいずれか一項に記載の透明光学物品。
【請求項６】
前記高域通過フィルタはＵＶ吸収剤である、請求項１乃至５のいずれか一項に記載の透明光学物品。
【請求項７】
前記ＵＶ吸収剤はベンゾトリアゾール化合物である、請求項６に記載の透明光学物品。
【請求項８】
前記ベンゾトリアゾール化合物は２−（５−クロロ−２Ｈ−ベンゾトリアゾール−２−イル）−６−（１，１−ジメチルエチル）−４−メチルフェノールである、請求項７に記載の透明光学物品。
【請求項９】
前記光学物品はその中に分散又は溶解されたポリマー基材を含み、前記ＵＶ吸収剤は０．１〜２．０重量％の範囲の濃度である、請求項６乃至８のいずれか一項に記載の透明光学物品。
【請求項１０】
前記光学物品は≧１５％のＢＶＣ（Ｂ’）値を有する、請求項１乃至９のいずれか一項に記載の透明光学物品。
【請求項１１】
前記光学物品は５以下であるＣＩＥ（１９７６）Ｌ＊ａ＊ｂ＊国際比色分析系において定義される比色分析係数ｂ＊を有する、請求項１乃至１０のいずれか一項に記載の透明光学物品。
【請求項１２】
前記選択フィルタ及び高域通過フィルタは約４１０ｎｍ以下の波長を有する光の通し透過率を相乗的やり方で低減する、請求項１乃至１１のいずれか一項に記載の透明光学物品。
【請求項１３】
約４１０ｎｍ（好適には４０８ｎｍ）以下の波長を有する光の基板までの通し透過率を低減するためのウェハであって、
透明ポリマー樹脂の混合物と、
４００〜４６０ｎｍ範囲内で選択された波長範囲内の青色光を少なくとも部分的に遮断する選択フィルタと、
ＵＶ光波長範囲内にその最大カットを有し、４００〜５００ｎｍ範囲内の青色光を部分的に遮断するハイパスフィルタと、を含む、ウェハ。
【請求項１４】
ユーザの眼の少なくとも一部を光毒性青色光から保護するための請求項１乃至１２のいずれか一項に記載の光学物品の使用。
【請求項１５】
光学素子樹脂の青色カットの性能を強化するための方法であって、
透明ポリマー樹脂と、４００〜４６０ｎｍ範囲内で選択された波長範囲内の青色光を少なくとも部分的に遮断する選択フィルタと、ＵＶ光波長範囲内でその最大カットを有し、４００〜５００ｎｍ範囲内の青色光を部分的に遮断する高域通過フィルタとを、乾式混合、溶融混合、及び溶解混合からなるグループから選択されたプロセスにより混合する工程を含む、方法。
【発明の詳細な説明】
【技術分野】
【０００１】
本発明は、光学レンズの分野に関し、特に（眼鏡及びサングラス用の眼用レンズを含む）眼用レンズに関する。
【背景技術】
【０００２】
４００〜５００ｎｍ、より具体的には４００〜４６０ｎｍ、特に４１５〜４５５ｎｍの波長範囲における青色光は人間の眼に有害であり、加齢黄斑変性症（ＡＭＤ）などのいくつかの眼の病気に影響を与えるとして説明されてきた。
【０００３】
青色カットフィルタが、青色光を吸収する眼用レンズ中に追加され、レンズを通じ眼の中に入る青色光の透過を制限する。
【０００４】
眼用レンズ素子内の青色カットを実現するために当該技術分野において使用される次の２つのタイプのフィルタが一般的には存在する：
−  ノッチフィルタなど狭帯域内の青色波長範囲内の光を部分的に吸収する選択フィルタ、
−  ある波長までのＵＶ光波長範囲内の波長伝送を通常はカットし、４００〜５００ｎｍ範囲内の青色光を部分的に遮断する高域通過フィルタ。
【０００５】
青色カット目標を達成するために両方のフィルタが使用される可能性があるが、それぞれのフィルタはそれ自身の利点及び欠点を有する。
【０００６】
選択フィルタは、レンズ基板（通常、透過率が≦１％である波長により定義されるＵＶカットを有する）自体の上の追加ＵＶ保護を提供しない。選択フィルタは通常、１．１ｍｍ中心厚さにおいて眼科品質等級ポリカーボネート（ＰＣ）樹脂レンズでは約３８０ｎｍである。
【０００７】
高域通過フィルタはレンズ基板の上の追加ＵＶ保護を提供する。高域通過フィルタを有する典型的ＰＣレンズは４００ｎｍ辺りのＵＶカットを有する。高域通過フィルタの取り込みは望ましくなく高い黄色度（ＹＩ：ｙｅｌｌｏｗｎｅｓｓ  ｉｎｄｅｘ）を有するレンズを生じる。
【０００８】
優れた青色光及びＵＶ光遮断能力を有するレンズ製品を消費者へ提供するためには、高域通過フィルタ及び選択フィルタの欠点に対処しなければならない。
【発明の概要】
【課題を解決するための手段】
【０００９】
本明細書に開示されるのは、両フィルタの利点（特に高青色カットと高ＵＶ保護）を実現するために選択フィルタと高域通過フィルタとを組み合わせる物品及び方法である。有害青色光を低減するための選択フィルタと高域通過フィルタとの協力的組み合わせはＵＶカット性能と共に最適青色カットを有するレンズを生じる。
【００１０】
これらの２つの素子の協力的組み合わせはフィルタだけを使用する場合には実現可能でない低い黄色度と透過率の限界に近い低下とを保持する一方で良好な青色光保護と高度に低減された網膜細胞死とを伴うレンズの製造を可能にするということが分かった。本開示のいくつか態様は、ユーザの眼の少なくとも一部を光毒性青色光から保護するために使用される強化された紫外線及び青色光遮断能力を有する光学物品に向けられる。
【００１１】
いくつかの実施形態では、本発明の光学物品は、４００〜４６０ｎｍ範囲内で選択された波長範囲内の青色光を少なくとも部分的に遮断する選択フィルタと、ＵＶ光波長範囲内にその最大カットを有し４００〜５００ｎｍ範囲内の青色光を部分的に遮断する高域通過フィルタとを含む。
【００１２】
いくつかの態様では、光学素子は、波長範囲３５０〜４１０ｎｍ内の各波長において（好適には波長範囲３１５〜４１０ｎｍ内の各波長において）、約４１０ｎｍ以下の波長を有する光の少なくとも６６％を遮断する。
【００１３】
別の実施形態では、光学素子は、波長範囲３５０〜４０８ｎｍ内の各波長において（好適には波長範囲３１５〜４０８ｎｍ内の各波長において）、約４０８ｎｍ以下の波長を有する光の＞９５％を遮断する。
【００１４】
いくつかの態様では、強化された紫外線及び青色光遮断能力を有する透明光学物品は、４００〜４６０ｎｍ範囲内で選択された波長範囲内の青色光を少なくとも部分的に遮断する選択フィルタと、ＵＶ光波長範囲内にその最大カットを有し４００〜５００ｎｍ範囲内の青色光を部分的に遮断する高域通過フィルタとを含み、この光学物品は、波長範囲３５０〜４１０ｎｍ内の各波長において（好適には波長範囲３１５〜４１０ｎｍ内の各波長において）、約４１０ｎｍ以下の波長を有する光の少なくとも６６％を遮断する。
【００１５】
本発明による選択フィルタは、特にそうするように構成されない限り、選択波長範囲外の波長の透過に対し殆ど影響しない又は全く影響しない一方で４００〜５００ｎｍ範囲内で選択された選択範囲内の光の透過を選択的に禁止／遮断する。
【００１６】
好適には、選択範囲は、４００〜４６０ｎｍ範囲、より好適には４００〜４５５ｎｍ範囲、又は４００〜４５０ｎｍ範囲内で選択される。
【００１７】
より好適には、本発明による選択フィルタは好適には、選択波長範囲内の光の少なくとも５％、好適には少なくとも８％、より好適には少なくとも１２％を遮断又はカットする。選択フィルタに対して定義される場合、特定波長範囲内の入射光の「遮断Ｘ％」は、当該範囲内のいくつかの波長が完全に遮断される（これは可能であるが）ことを必ずしも意味しない。むしろ、特定波長範囲内の入射光の「遮断Ｘ％」は当該範囲内の前記光の平均Ｘ％が透過されないことを意味する。本明細書で使用されるように、このようにして遮断される光は、少なくとも１つの光学的フィルタ手段を含む層が蒸着された光学物品の主面（通常は前主面）に到達する光である。
【００１８】
選択範囲の帯域は好適には１０〜７０ｎｍ（好適には１０〜６０ｎｍ）の範囲であり得る。
【００１９】
好適には、選択フィルタはノッチフィルタである。
【００２０】
禁止率は、透過が妨げられる１つ又は複数の選択範囲の波長内の入射光のパーセントを指す（禁止率＝（１００−透過率））。
【００２１】
いくつかの態様では、選択フィルタは４００〜４６０ｎｍ波長範囲内の光を少なくとも部分的に吸収する吸収染料である。
【００２２】
いくつかの実施形態では、吸収染料は、４１０〜４４０ｎｍ波長範囲内で選択された波長を中心とする吸収ピーク（選択波長範囲に関連する最小の透過率に対応する）を有し、４０ｎｍ以下（好適には３０ｎｍ以下、より好適には２５ｎｍ未満、特に２０ｎｍ未満、好適には５ｎｍ以上、さらに好適には１０ｎｍ以上）の半値幅（ＦＷＨＭ：ｆｕｌｌ  ｗｉｄｔｈ  ａｔ  ｈａｌｆ  ｍａｘｉｍｕｍ）を呈示する。
【００２３】
ＦＷＨＭの定義はＦＷＨＭ＝λｈｉｇｈ−λｌｏｗである。ここで、λｈｉｇｈとλｌｏｗは吸収ピーク波長の両側に発生する。この両側では吸収は近似的に（ピーク吸収−基準吸収）／２である。
【００２４】
ＦＷＨＭはまた、吸収染料の吸光度スペクトル上で計算され得る。
【００２５】
この場合のＦＷＨＭの定義はＦＷＨＭ＝λｈｉｇｈ−λｌｏｗである。ここで、λｈｉｇｈとλｌｏｗは吸光度ピーク波長の両側に発生する。この両側では吸収度は近似的に（ピーク吸収度−基準吸収度）／２である。
【００２６】
当業者により知られているように、透過率値Ｔと吸収度値Ａとの関係はＡ＝２−ｌｏｇ１０％Ｔ（各波長において）である。
【００２７】
吸収染料の吸光度スペクトルのＦＷＨＭ値は吸収に関して上に定義したものと同じ範囲内で選択される。
【００２８】
好適な吸収染料は塩化メチレンにおいて２００Ｌ．ｇ−１．ｃｍ−１より高い比吸光係数を有する。特に、好適な吸収染料Ａは、塩化メチレンにおいて３００Ｌ．ｇ−１．ｃｍ−１より高い、好適には４００Ｌ．ｇ−１．ｃｍ−１より高い、通常は５００Ｌ．ｇ−１．ｃｍ−１より高い比吸光係数を有する。
【００２９】
好適な吸収染料はＥｘｃｉｔｏｎにより提供されるＡＢＳ４２０ＴＭである。
【００３０】
選択された波長範囲を有する光を少なくとも部分的に禁止するためのフィルタとして働き得る吸収染料の化学的性質は、吸収染料が選択フィルタとして働く限り、特に制限されない。青色光遮断染料（通常は、黄色染料）は好適には、他の色の出現を最小化するために可視スペクトルの他の部分において殆ど吸収度を有しない又は全く有しないように選択される。
【００３１】
選択フィルタとして使用され得る吸収染料の実施例は国際公開第２０１３／０８４１７７号パンフレットに説明されている。
【００３２】
それらの染料の間では、ポルフィン／ポルフィリン族に関係する染料が好適である。
【００３３】
ポルフィリンは、メチン橋を介しそれらの炭素原子において相互接続される４つの修飾ピロールサブユニットで構成された周知の大員環化合物である。
【００３４】
親ポルフィリンはポルフィリンであり、置換されたポルフィリンはポルフィリンと呼ばれる。ポルフィリンは、錯体を形成（配位）するために金属を結び付ける配位子の共役酸である。
【００３５】
いくつかのポルフィリン又はポルフィリン錯体又は誘導体は、いくつかのケースでは、選択された青色波長範囲内で例えば２０ｎｍ以内のＦＷＨＭを有する選択吸収フィルタを提供するという点で興味がある。選択性特性は分子の対称性により部分的に提供される。このような選択性は、色の視覚認知の歪みを制限し、暗所視に対する光フィルタリングの有害な影響を制限し、日周期リズムに対する影響を制限するのを助ける。
【００３６】
例えば、１つ又は複数のポルフィリン又はポルフィリン錯体又は誘導体は、クロロフィルａ；クロロフィルｂ；５，１０，１５，２０−テトラキス（４−スルホナトフェニル）ポルフィリンナトリウム塩錯体；５，１０，１５，２０−テトラキス（Ｎ−アルキル−４−ピリジル）ポルフィリン錯体；５，１０，１５，２０−テトラキス（Ｎ−アルキル−３−ピリジル）ポルフィリン錯体、及び５，１０，１５，２０−テトラキス（Ｎ−アルキル−２−ピリジル）ポルフィリン錯体からなるグループから選択される。ここで、アルキルは好適には、鎖当たり１〜４個の炭素原子を含む直鎖又は分岐アルキル鎖である。例えば、アルキルはメチル、エチル、ブチル及びプロピルからなるグループから選択され得る。
【００３７】
錯体は通常金属複合体であり、金属はＣｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、Ｍｇ（ＩＩ）及びＺｎ（ＩＩ）からなるグループから選択される。Ｃｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、Ｚｎ（ＩＩ）及びＣｕカチオンは、鮮明な吸収ピークを有する４２５ｎｍ〜４４８ｎｍの範囲内の水中の吸収性を実証する。
【００３８】
さらに、これらが提供する錯体は安定であり、酸に敏感ではない。特に、Ｃｒ（ＩＩＩ）、Ａｇ（ＩＩ）、Ｉｎ（ＩＩＩ）、Ｓｎ（ＩＶ）、Ｆｅ（ＩＩＩ）は室温で蛍光を呈示しない。
【００３９】
いくつかの実施形態では、１つ又は複数のポルフィリン又はポルフィリン錯体又は誘導体は、マグネシウムメソ−テトラ（４−スルホナトフェニル）ポルフィリンテトラナトリウム塩、マグネシウムオクタエチルポルフィリン、マグネシウムテトラメシチルポルフィリン、オクタエチルポルフィリン、テトラキス（２，６−ジクロロフェニル）ポルフィリン、テトラキス（ｏ−アミノフェニル）ポルフィリン、テトラメシチルポルフィリン、テトラフェニルポルフィリン、亜鉛オクタエチルポルフィリン、亜鉛テトラメシチルポルフィリン、亜鉛テトラフェニルポルフィリン、及び非プロトン化テトラフェニルポルフィリンからなるグループから選択される。
【００４０】
いくつかの実施形態では、高域通過フィルタはＵＶ吸収剤である。
【００４１】
一実施形態では、ＵＶ吸収剤高域通過フィルタはベンゾトリアゾール化合物である。特定の実施形態では、ベンゾトリアゾール化合物は２−（５−クロロ−２Ｈ−ベンゾトリアゾール−２−イル）−６−（１，１−ジメチルエチル）−４−メチルフェノールである。
【００４２】
好適には、高域通過フィルタとして使用されるＵＶ吸収剤は蛍光性ではない。
【００４３】
いくつかの実施形態では、樹脂組成物は、１〜１０ｐｐｍ、好適には１〜５ｐｐｍ、より好適には１〜２ｐｐｍの範囲の選択フィルタ濃度を含む。
【００４４】
いくつかの実施形態では、樹脂組成物は高域通過フィルタとして０．１〜２．０重量％（樹脂組成物の重量に基づく）のＵＶ吸収剤を含む。
【００４５】
いくつかの実施形態では、光学物品は、≧１５％、より好適には≧１８％、より良好には≧２０％のＢＶＣ（Ｂ’）値を有する。いくつか態様では、光学物品は、５以下であるＣＩＥ（１９７６）Ｌ＊ａ＊ｂ＊国際比色分析系で定義されるような比色分析係数ｂ＊を有する。いくつか態様では、光学物品は４又は３以下であるＣＩＥ（１９７６）Ｌ＊ａ＊ｂ＊国際比色分析系で定義されるような比色分析係数ａ＊を有する。
【００４６】
いくつかの実施形態では、本発明の光学物品は、少なくとも１３％、好適には少なくとも１７％、より好適には少なくとも１９％のＲＣＡＲを提供する。
【００４７】
いくつかの実施形態では、選択フィルタ及び高域通過フィルタは約４０８ｎｍ以下の波長を有する光の通し透過率を加法的なやり方又は相乗的なやり方で低減する。
【００４８】
いくつかの実施形態では、物品はさらに色バランス添加剤を含む。
【００４９】
いくつかの態様では、光学素子は９５％より大きい（より好適には９６％より大きい）透過率Ｔｖを有する。いくつか態様では、光学素子は６未満の黄色度を有する。
【００５０】
本開示の別の目的は、約４１０ｎｍ（好適には４０８ｎｍ）以下の波長を有する光の基板までの通し透過率を低減するためのウェハであって、透明ポリマー樹脂の混合物と、４００〜４６０ｎｍ範囲内で選択された波長範囲内の青色光を少なくとも部分的に遮断する選択フィルタと、ＵＶ光波長範囲内にその最大カットを有し約４１０ｎｍ又は４０８ｎｍ以下の波長を有する光の基板までの通し透過率を低減するために４００〜５００ｎｍ範囲内の青色光を部分的に遮断する高域通過フィルタと、を含むウェハを提供することである。
【００５１】
いくつか態様では、ウェハは、透明ポリマー樹脂、選択フィルタ、及び高域通過フィルタを含む少なくとも１つの層を含む。いくつかの実施形態では、ウェハはさらに色バランス添加剤を含む。ウェハはユーザの眼の少なくとも一部を光毒性青色光から保護する。
【００５２】
いくつか態様では、選択フィルタとしての吸収染料はポルフィン、ポルフィリン、及び／又はポルフィリン錯体又は誘導体である。
【００５３】
いくつかの実施形態では、高域通過フィルタはベンゾトリアゾール化合物である。特定実施形態では、ベンゾトリアゾール化合物は２−（５−クロロ−２Ｈ−ベンゾトリアゾール−２−イル）−６−（１，１−ジメチルエチル）−４−メチルフェノールである。
【００５４】
いくつかの実施形態では、ウェハ又はウェハ層は１〜１０ｐｐｍの範囲の濃度において選択フィルタとして働く吸収染料を含む。いくつかの実施形態では、ウェハ又はウェハ層は高域通過フィルタとして働く０．１〜２．０重量％（ウェハ又はウェハ層の重量に基づく）のＵＶ吸収剤を含む。いくつかの実施形態では、ノッチフィルタ及び高域通過フィルタは、約４０８ｎｍ以下の波長を有する光の通し透過率を加法的やり方又は相乗的やり方で低減する。
【００５５】
光学物品は当該技術分野で知られた方法により作製され得る。
【００５６】
吸収染料は１〜１０ｐｐｍの範囲の濃度においてポリマー基材内で分散又は溶解され得る。
【００５７】
ＵＶ吸収剤は０．１〜２．０重量％の範囲の濃度においてポリマー基材内で分散又は溶解され得る。
【００５８】
好適なポリマー基材はポリカーボネートである。
【００５９】
吸収染料及びＵＶ吸収剤は被覆内に取り込まれ、基板上に塗布され、こうして最終光学物品を形成し得る。
【００６０】
本開示の目的は、透明ポリマーベース樹脂の青色カット性能を強化するプロセスを提供することであり、本プロセスは、透明ポリマーベース樹脂と、４００〜４６０ｎｍ範囲内で選択された波長範囲内の青色光を少なくとも部分的に遮断する選択フィルタとしての吸収染料と、ＵＶ光波長範囲内にその最大カットを有し４００〜５００ｎｍ範囲内の青色光を部分的に遮断する高域通過フィルタとしてのＵＶ吸収剤とを混合する工程と、樹脂組成物を光学物品に成形する工程とを含む。いくつか態様では、樹脂組成物は、乾式混合、溶融混合、及び溶解混合からなるグループから選択されたプロセスにより光学物品に成形される。
【００６１】
いくつか態様では、選択フィルタは吸収染料であり、好適にはＡＢＳ４２０ＴＭである。特定態様では、選択青色フィルタとしての吸収染料はＡＢＳ４２０ＴＭである。いくつかの実施形態では、高域通過フィルタはベンゾトリアゾール化合物である。特定実施形態では、ベンゾトリアゾール化合物は２−（５−クロロ−２Ｈ−ベンゾトリアゾール−２−イル）−６−（１，１−ジメチルエチル）−４−メチルフェノールである。いくつかの実施形態では、樹脂組成物は１〜１０ｐｐｍの範囲の濃度における選択フィルタとして吸収染料を含む。いくつかの実施形態では、樹脂組成物は高域通過フィルタとして０．１〜２．０重量％（樹脂組成物の重量に基づく）のＵＶ吸収剤を含む。いくつかの実施形態では、ノッチフィルタ及び高域通過フィルタは約４１０ｎｍ以下の波長を有する光の通し透過率を加法的やり方又は相乗的やり方で低減する。
【００６２】
いくつかの実施形態では、光学物品は、ポリカーボネートポリマを含む樹脂組成物と、４００〜４６０ｎｍ範囲内で選択された波長範囲内の青色光を少なくとも部分的に遮断する選択フィルタと、ＵＶ光波長範囲内にその最大カットを有し４００〜５００ｎｍ範囲内の青色光を部分的に遮断する高域通過フィルタとで作られる。
【００６３】
いくつか態様では、レンズ、膜、ラミネート、ウェハ、又はノッチフィルタなどの選択フィルタ及び高域通過フィルタを含む他の光学物品が、ユーザの眼の少なくとも一部を光毒性青色光から保護するために使用される。
【００６４】
開示された組成及び／又は方法のうちの任意のものの任意の実施形態は説明した素子及び／又は特徴及び／又は工程のうちの任意のものからなる又はそれから本質的になる（それを含む／有するというよりむしろ）。したがって、特許請求の範囲のうちの任意のものにおいて、用語「からなる」又は「から本質的になる」は、そうでなければ開放型連結動詞を使用するであろうものから所与の請求項の範囲を変更するために、上記列挙された開放型連結動詞のうちの任意のもので置換され得る。
【００６５】
用語「ほぼ」及びその変形形態は、当業者により理解されるように、大まかにではあるが必ずしも完全にではなく規定されたものであるとして定義され、１つの非限定的実施形態では、１０％以内、５％以内、１％以内、又は０．５％以内の範囲をほぼ指す。
【００６６】
化合物を指す場合の「類似物」は、１つ又は複数の原子が他の原子により置換された、又は１つ又は複数の原子が化合物から削除された、又は１つ又は複数の原子が化合物へ添加された修飾化合物、又はこのような修飾化合物の任意の組み合わせを指す。原子のこのような添加、削除又は置換は、化合物を含む一次構造に沿った任意の点又は多数の点において発生し得る。
【００６７】
親化合物に関連する「誘導体」は、少なくとも１つの置換基が親化合物又はそれの類似物内に存在する化学的に修飾された親化合物又はその類似物を指す。このような１つの非限定的例は共有結合的に修飾された親化合物である。典型的修飾は、アミド、炭水化物、アルキル基、アシル基、エステル、ＰＥＧ化物などである。
【００６８】
用語「約」又は「近似的に」又は「ほぼ不変」は、当業者により理解されるものに近いものとして定義され、１つの非限定的実施形態では、同用語は１０％以内、好適には５％以内、より好適には１％以内、そして最も好適には０．５％以内であると定義される。さらに、「ほぼ非水性」は水の重量又は体積で５％、４％、３％、２％、１％以下を指す。
【００６９】
特許請求の範囲及び／又は本明細書における用語「含む」と併せて使用される冠詞は「１つ」を意味し得るが、「１つ又は複数」、「少なくとも１つ」、及び「１つ、又は２つ以上」の意味にも一致する。
【００７０】
本明細書及び特許請求の範囲において使用されるように、用語「含む」（及びその任意の活用形）及び「有する」（及びその任意の活用形）は、包括的又は開放型であり、追加の未列挙素子又は方法工程を排除しない。
【００７１】
組成及びそれらの使用のための方法は、本明細書を通じて開示される成分又は工程のうちの任意のものを「含み」、「それから本質的になり」又は「それからなり」得る。移行期「から本質的になる」に関して、１つの非限定的態様では、本明細書において開示される組成及び方法の基本的及び新規特徴は青色光に光学物品を通過させる組成の能力を含む。
【００７２】
本発明の他の目的、特徴、及び利点は以下の詳細説明から明らかになる。しかし、詳細説明及び実施例は本発明の特定実施形態を示すが例示目的のためだけに与えられるというこことを理解すべきである。加えて、本発明の精神及び範囲内の変更と修正は本詳細説明から当業者にとって明らかになると考えられる。
【図面の簡単な説明】
【００７３】
【図１】ノッチフィルタと高域通過フィルタとを通る光透過率を描写するグラフである。
【図２】ＴｉｎｕｖｉｎＴＭ３２６とＡＢＳ４２０ＴＭのフィルタ効率を比較するために２つのレンズのＹＩに対してプロットされたレンズＲＣＡＲのグラフである。
【図３】ＴｉｎｕｖｉｎＴＭ３２６、ＡＢＳ４２０ＴＭ、又はこれら２つの組み合わせを含むレンズのＹＩに対してプロットされたレンズＲＣＡＲのグラフである。
【図４】青色光ハザード関数Ｂ’（λ）（相対的スペクトル効率）を示すグラフである。
【発明を実施するための形態】
【００７４】
様々な特徴及び有利な詳細は、添付図面に示され以下の明細書に詳述される非限定的実施形態を参照してより十分に説明される。しかし、詳細説明と具体例は実施形態を示すが例示目的のためだけに与えられており限定するためではないということを理解すべきである。様々な置換、修正、追加、及び／又は再構成が本開示から当業者にとって明らかになる。
【００７５】
以下の説明では、多くの具体的詳細が、開示実施形態を完全に理解するために提供される。しかし、当業者は、本発明はこれらの特定詳細のうちの１つ又は複数の特定詳細無しに、又は他の方法、部品、材料等により、実行され得るということを認識することになる。他の例では、よく知られた構造、材料、又は操作は、本発明の態様を不明瞭にすることを避けるために詳細に図示又は説明されない。
【００７６】
本開示では、選択フィルタと高域通過フィルタは、得られるレンズのＹＩの著しい増加及びＴの低下％無しに両方のフィルタの利点（特に高青色カット及び高ＵＶ保護）を実現するために組み合わせられる。選択フィルタ及び高域通過フィルタは、高青色カットと高ＵＶカットとの両方をレンズに与えるために、ウェハ内又はバルク内のフィルタを介しレンズ中に取り込まれ得る。
【００７７】
本開示の方法の１つの利点は余分な処理工程が必要でないということである。両方のフィルタは混合され、同じウェハ又はレンズ中に取り込まれ得る。
【００７８】
レンズの青色カットは通常、次式により定義される：
青色光カット（％）＝１００−Ｔｓｂ
【数１】
2019529996.tif 000003
ここで
Ｔ（λ）：５ｎｍピッチによる透過率（％）
Ｅｓλ（λ）：太陽スペクトル照射（ＩＳＯ８９８０−３：Ａｎｎｅｘ  Ｂ）
Ｂ（λ）：青色光ハザード関数（ＩＳＯ８９８０−３：Ａｎｎｅｘ  Ｂ）
【００７９】
青色カットの性能は下記式に従って測定され得る。
【数２】
2019529996.tif 000004
ここで
Ｔ（λ）：０°入射において測定される所与の波長における５ｎｍピッチによる透過率（％）
Ｂ（λ）：青色光ハザード関数（ＩＳＯ８９８０−３のＡｎｎｅｘ  Ｂ）
Ｂ’（λ）：図４（相対的スペクトル関数効率）に示される青色光ハザード関数（Ａｒｎａｕｌｔ  ｅｔ  ａｌ．，ＰｌｏｓＯｎｅ，２０１３）。
【００８０】
前記光ハザード関数はＰａｒｉｓ  Ｖｉｓｉｏｎ  ＩｎｓｔｉｔｕｔｅとＥｓｓｉｌｏｒ  Ｉｎｔｅｒｎａｔｉｏｎａｌ間の作業の結果である。
【００８１】
次表は、ＢＶＣ（Ｂ’）の計算において使用されたＢ’（λ）について記す：
【００８２】
【表１】
2019529996.tif 000005
【００８３】
レンズの青色カット性能は、特定透過スペクトルに対応するその色外観へ直接リンクされる透過率Ｔ（λ）の関数である。
【００８４】
したがって、レンズが一定青色カット性能を実現するために一貫しかつ安定した色を有することが重要である。ＲＣＡＲと主としてＢＶＣ（Ｂ’）が、レンズ青色カット性能の測度として本明細書では使用される。
【００８５】
レンズの光保護性能ＰＰ又はＲＣＡＲ（網膜細胞死低下：Ｒｅｔｉｎａｌ  Ｃｅｌｌ  Ａｐｏｐｔｏｓｉｓ  Ｒｅｄｕｃｔｉｏｎ）は、レンズＡＮＦの無い光誘起細胞死率により除算されたレンズＡＮＦのフィルタリングの無い光誘起細胞死率とレンズＡＦを有する光誘起細胞死率との差として判断される：
ＲＣＡＲ（％）＝（ＡＮＦ−ＡＦ）／ＡＮＦ
【００８６】
ＲＣＡＲは、網膜細胞死Ａ２Ｅ充填網膜色素上皮細胞上に青色フィルタを備えたレンズの効果を測定することによる生体外測定結果により測定され得る。
【００８７】
Ａ２Ｅ充填網膜色素上皮細胞を含むこの生体外モデルは  論文審査された科学的Ｊｏｕｒｎａｌ  ＰｌｏｓＯｎｅにおいて２０１３年８月２３日に発行されたＡｒｎａｕｌｔ，  Ｂａｒｒａｕらの“Ｐｈｏｔｏｔｏｘｉｃ  Ａｃｔｉｏｎ  Ｓｐｅｃｔｒｕｍ  ｏｎ  ａ  ｒｅｔｉｎａｌ  Ｐｉｇｍｅｎｔ  Ｅｐｉｔｈｅｌｉｕｍ  ｍｏｄｅｌ  ｏｆ  Ａｇｅ−Ｒｅｌａｔｅｄ  ｍａｃｕｌａｒ  Ｄｅｇｅｎｅｒａｔｉｏｎ  Ｅｘｐｏｓｅｄ  ｔｏ  Ｓｕｎｌｉｇｈｔ  Ｎｏｒｍａｌｉｚｅｄ  Ｃｏｎｄｉｔｉｏｎｓ”（ウェブサイトｐｌｏｓｏｎｅ．ｏｒｇで入手可能）に詳細に説明されている。
【００８８】
狭帯域光源又は広帯域可視光源を使用する生体外測定結果は２０１６年３月４日に本出願人の名のもとに申請された欧州特許第１６１５８８４２．１号明細書に説明されている。
【００８９】
ＲＣＡＲの測定はまた、欧州特許第１６１５８８４２．１号明細書に記載の実験的生体外結果に関連する計算モデルを使用することにより本発明のレンズの透過スペクトルから直接計算され得る。
【００９０】
独創的光学物品の黄色さの程度ＹＩは、Ｃ光源２°観察者による、標準規格ＡＳＴＭ  Ｅ３１３に記載されたようなＣＩＥ三刺激値Ｘ、Ｙ、Ｚに基づく比色分析測定により定量化され得る。本発明による光学物品は好適には、上記標準規格に従って測定されるように５未満の低い黄色度ＹＩを有する。黄色度Ｙｉは、関係式ＹＩ＝（１２７．６９×−１０５．９２Ｚ）／Ｙを介しＡＳＴＭ方法Ｅ３１３に基づき計算される、ここでＸ、Ｙ及びＺはＣＩＥ三刺激値である。
【実施例】
【００９１】
ＰＣ青色カットレンズ作製
以下に説明されるレンズ作製方法は、ＳＡＢＩＣにより供給されるレキサンＰＣ樹脂と、Ｅｘｃｉｔｏｎにより供給されるＡＢＳ４２０ＴＭ選択フィルタとＢＡＳＦにより供給されるＴｉｎｕｖｉｎＴＭ３２６高域通過フィルタの一方又は両方とを組み合わせて採用した。樹脂は、様々なフィルタ濃度でもって混合され、次に、ＢＯＹ射出成形機を使用してレンズ中に射出成形された。レンズ仕様は６０ｍｍ直径を有する１．１ｍｍプラノ平坦レンズだった。
【００９２】
実施例１．ＡＢＳ４２０ＴＭだけを有するプラノレンズ
表１は、ＡＢＳ４２０ＴＭだけを含んだレンズの結果を含む。レンズ青色カット性能は、パラメータＲＣＡＲにより判断され、ＡＢＳ４２０ＴＭ濃度と相関付けられた。レンズＵＶカットは４つのレンズサンプルに対して３８３ｎｍで一定のままだったが、レンズのＹＩは増加しＴ％は若干減少した。
【００９３】
【表２】
2019529996.tif 000006
【００９４】
実施例２．ＴｉｎｕｖｉｎＴＭ３２６だけを有するプラノレンズ
表２は、ＴｉｎｕｖｉｎＴＭ３２６だけを含んだレンズの結果を含む。レンズの青色カット性能及びＵＶカットはＴｉｎｕｖｉｎＴＭ３２６濃度の増加と共に増加した。レンズのＹＩも増加したがＴ％はほぼ不変であった。
【００９５】
【表３】
2019529996.tif 000007
【００９６】
図２はフィルタの青色カット効率を比較するためにＹＩに対してプロットされたＲＣＡＲのグラフである。より急峻な傾斜はより高い青色カット効率に対応する。
【００９７】
ＴｉｎｕｖｉｎＴＭ３２６レンズはＲＣＡＲの同じレベルにおいてより黄色に見える。
【００９８】
したがって、ＡＢＳ４２０ＴＭはＲＣＡＲに基づきＴｉｎｕｖｉｎＴＭ３２６より効率的であると結論付けられる。
【００９９】
実施例３．ＴｉｎｕｖｉｎＴＭ３２６及びＡＢＳ４２０ＴＭを有するプラノレンズ
表３は、ＴｉｎｕｖｉｎＴＭ３２６及びＡＢＳ４２０ＴＭを含んだレンズの結果を含む。ＡＢＳ４２０ＴＭとＴｉｎｕｖｉｎＴＭ３２６とを混合することにより、高青色カット（すなわち高ＲＣＡＲ及び高ＵＶカット）がＴ％及びＹＩへの無視できる影響でもって実現された。最良結果は、ＡＢＳ４２０ＴＭ濃度１ｐｐｍと０．３％のＴｉｎｕｖｉｎＴＭ３２６濃度に対して観測された。同様な結果は表４に含まれる実施例において観測された。
【０１００】
【表４】
2019529996.tif 000008
【０１０１】
図３において、レンズＲＣＡＲは、混合されたＴｉｎｕｖｉｎＴＭ３２６とＡＢＳ４２０ＴＭのＹＩに対してプロットされ、ＴｉｎｕｖｉｎＴＭ３２６だけとＡＢＳ４２０ＴＭだけを有するものと比較された。ＴｉｎｕｖｉｎＴＭ３２６とＡＢＳ４２０ＴＭとの両方を有するレンズは、単一成分レンズとの中間であるがＡＢＳ４２０ＴＭにより近い値を提示した。
【０１０２】
【表５】
2019529996.tif 000009
【０１０３】
実施例４．ＴｉｎｕｖｉｎＴＭ３２６及びＡＢＳ４２０ＴＭを有する度数付きレンズ
ＦＳＶ（完成単焦点）−６．００レンズ（７２ｍｍ直径、１．３ｍｍＣＴ）が、ＡＢＳ４２０ＴＭ、ＴｉｎｕｖｉｎＴＭ３２６、又はその２つの組み合わせいずれかにより成形された。ＨＭＣ処理レンズ（欧州特許第６１４号明細書の実施例３に記載のハード被覆及び反射防止被覆Ｃｒｉｚａｌ  Ｆｏｒｔｅを有する）と非被覆レンズとの両方の中心におけるレンズ特性が測定され表５に列挙された。表５は、混合されたＡＢＳ４２０ＴＭとＴｉｎｕｖｉｎＴＭ３２６により作製されたレンズが約４００ｎｍ（最高ＵＶ波長）におけるＵＶカットを依然として維持する一方で同じＲＣＡＲにおいて低い黄色さを呈示するということを示す。
【０１０４】
【表６】
2019529996.tif 000010
【０１０５】
実施例４のレンズもそれらの端部において測定され、ΔＥは、中心と端との間の色ムラを判断するために次に示すＣＩＥ７６式を使用して計算された。通常、より低いΔＥはより少ない色ムラを意味する。結果は表６に示される。
【数３】
2019529996.tif 000011
【０１０６】
【表７】
2019529996.tif 000012
【０１０７】
混合されたＡＢＳ４２０ＴＭ及びＴｉｎｕｖｉｎＴＭ３２６により作製されたレンズは、ＡＢＳ４２０ＴＭだけを有するレンズとＴｉｎｕｖｉｎＴＭ３２６だけを有するレンズとの中間のΔＥ値を呈示する。
【０１０８】
ＴｉｎｕｖｉｎＴＭ３２６と共にＡＢＳ４２０ＴＭをＰＣ樹脂中に混合することにより、同等青色カットレベルが、２つの成分のいずれか単独によるものよりはるかに少ない装填において実現され得る。得られたレンズは、ＡＢＳ４２０ＴＭだけを使用することによるものを越える改善されたＵＶカットを呈示する。同じ青色カットレベルにおいて、ＡＢＳ４２０ＴＭ＋ＴｉｎｕｖｉｎＴＭ３２６は色均一性を損なうことなく低い黄色さ（レンズ美学的問題にとって重要な特徴）を表した。
【０１０９】
特許請求の範囲は、ミーン・プラス・ファンクション又はステップ・プラス・ファンクション制限が語句「〜する手段」又は「〜する工程」それぞれを使用することにより所与の請求項において明示的に列挙されない限りこのような制限を含むと解釈されてはならない。
【図１】
2019529996.tif 000013
【図２】
2019529996.tif 000014
【図３】
2019529996.tif 000015
【図４】
2019529996.tif 000016
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
４００〜４６０ｎｍの範囲内で選択された波長範囲内の青色光を少なくとも部分的に遮断する選択フィルタと、
ＵＶ光波長範囲内にその最大カットを有し、４００〜５００ｎｍ範囲内の青色光を部分的に遮断するハイパスフィルタと、を含む強化された紫外線及び青色光遮断能力を有する透明光学物品であって、
前記透明光学物品は、波長範囲３５０〜４１０ｎｍ内の各波長において、４１０ｎｍ以下の波長を有する光の少なくとも６６％を遮断する、透明光学物品。
【請求項２】
前記選択フィルタは、前記４００〜４６０ｎｍの波長範囲内の光を少なくとも部分的に吸収する吸収染料である、請求項１に記載の透明光学物品。
【請求項３】
前記吸収染料は、４１０〜４４０ｎｍ波長範囲内で選択された波長を中心とした吸収ピークを有し、４０ｎｍ以下の半値全幅を呈示する、請求項２に記載の透明光学物品。
【請求項４】
前記吸収染料は、ポルフィン、ポルフィリン、ポルフィリン錯体又は誘導体である、請求項３に記載の透明光学物品。
【請求項５】
前記透明光学物品は、前記吸収染料を含むポリマー基材を含み、前記吸収染料は、１〜１０ｐｐｍの範囲の濃度において前記ポリマー基材内に分散又は溶解されている、請求項２乃至４のいずれか一項に記載の透明光学物品。
【請求項６】
前記ハイパスフィルタは、ＵＶ吸収剤である、請求項１乃至５のいずれか一項に記載の透明光学物品。
【請求項７】
前記ＵＶ吸収剤は、ベンゾトリアゾール化合物である、請求項６に記載の透明光学物品。
【請求項８】
前記ベンゾトリアゾール化合物は、２−（５−クロロ−２Ｈ−ベンゾトリアゾール−２−イル）−６−（１，１−ジメチルエチル）−４−メチルフェノールである、請求項７に記載の透明光学物品。
【請求項９】
前記透明光学物品は、その中に分散又は溶解されたポリマー基材を含み、前記ＵＶ吸収剤は０．１〜２．０重量％の範囲の濃度である、請求項６乃至８のいずれか一項に記載の透明光学物品。
【請求項１０】
前記透明光学物品は、１５％以上のＢＶＣ（Ｂ’）値を有する、請求項１乃至９のいずれか一項に記載の透明光学物品。
【請求項１１】
前記透明光学物品は、５以下であるＣＩＥ（１９７６）Ｌ＊ａ＊ｂ＊国際比色分析系において定義される比色分析係数ｂ＊を有する、請求項１乃至１０のいずれか一項に記載の透明光学物品。
【請求項１２】
前記選択フィルタ及びハイパスフィルタは、４１０ｎｍ以下の波長を有する光の通し透過率を相乗的やり方で低減する、請求項１乃至１１のいずれか一項に記載の透明光学物品。
【請求項１３】
４１０ｎｍ以下の波長を有する光の基板までの通し透過率を低減するためのウェハであって、
透明ポリマー樹脂の混合物と、
４００〜４６０ｎｍ範囲内で選択された波長範囲内の青色光を少なくとも部分的に遮断する選択フィルタと、
ＵＶ光波長範囲内にその最大カットを有し、４００〜５００ｎｍ範囲内の青色
光を部分的に遮断するハイパスフィルタと、を含む、ウェハ。
【請求項１４】
前記ウェハは、４０８ｎｍ以下の波長を有する前記基板までの通し透過率を低減する、請求項１３に記載のウェハ。
【請求項１５】
ユーザの眼の少なくとも一部を光毒性青色光から保護するための請求項１乃至１２のいずれか一項に記載の透明光学物品の使用。
【請求項１６】
光学素子樹脂の青色カットの性能を強化するための方法であって、
透明ポリマー樹脂と、４００〜４６０ｎｍ範囲内で選択された波長範囲内の青色光を少なくとも部分的に遮断する選択フィルタと、ＵＶ光波長範囲内でその最大カットを有し、４００〜５００ｎｍ範囲内の青色光を部分的に遮断する高域通過フィルタとを、乾式混合、溶融混合、及び溶解混合からなるグループから選択されたプロセスにより混合する工程を含む、方法。
【国際調査報告】
2019529996.tif 000017
2019529996.tif 000018
2019529996.tif 000019
2019529996.tif 000020